(57)【要約】【課題】測定者またはレンズごとの測定部位のばらつきを抑えて、外面累進屈折力レンズの度数などを正確に検査することを可能とする度数検査用シートを提供すること。【解決手段】  本発明の度数検査用シート１は、外面累進屈折力レンズ１０に形成されたアライメント基準マーク１９に対応する部位に、アライメント基準マーク４、外面累進屈折力レンズ１０の遠用測定部位に対応する部位に、前記遠用測定部位を特定するための遠用測定用孔５、外面累進屈折力レンズ１０のプリズム測定部位に対応する部位に、前記プリズム測定部位を特定するためのプリズム測定用孔６がそれぞれ設けられている。また、度数検査用シート１は、少なくとも１種のジアリルフタレート成分と、ペンタエリスリトールテトラキス（３−メルカプトプロピオネート）とを主として含む重合性組成物を硬化させてなる樹脂シートで構成されている。【選択図】  図３
2005308420.tif 000002
【特許請求の範囲】
【請求項１】
位置決めのためのマークの施された外面累進屈折力レンズの度数を検査するためにこれに重ねて用いる度数検査用シートであって、
前記マークに対応する部位に、位置決めのための位置決め用マーク、
前記外面累進屈折力レンズの遠用測定部位に対応する部位に、前記遠用測定部位を特定するための遠用測定用部、
前記外面累進屈折力レンズのプリズム測定部位に対応する部位に、前記プリズム測定部位を特定するためのプリズム測定用部がそれぞれ設けられていることを特徴とする度数検査用シート。
【請求項２】
再剥離性を有するシートで構成されている請求項１に記載の度数検査用シート。
【請求項３】
前記シートは、実質的に透明である請求項２に記載の度数検査用シート。
【請求項４】
前記シートの一方の面に、保護層が設けられている請求項２または３に記載の度数検査用シート。
【請求項５】
前記シートは、少なくとも１種のジアリルフタレート成分と、ペンタエリスリトールテトラキス（３−メルカプトプロピオネート）とを主として含む重合性組成物を硬化させてなる樹脂シートである請求項２ないし４のいずれかに記載の度数検査用シート。
【請求項６】
前記重合性組成物における、ジアリルフタレート成分とペンタエリスリトールテトラキス（３−メルカプトプロピオネート）の当量比は、２：１〜１：３である請求項５に記載の度数検査用シート。
【請求項７】
前記重合性組成物は、光重合開始剤を含む請求項５または６に記載の度数検査用シート。
【請求項８】
前記重合性組成物中における前記光重合開始剤の含有量は、０．００５〜１０重量％である請求項７に記載の度数検査用シート。
【請求項９】
前記光重合開始剤は、紫外線硬化剤である請求項７または８に記載の度数検査用シート。
【請求項１０】
透明でかつ着色されている請求項１ないし９のいずれかに記載の度数検査用シート。
【請求項１１】
度数検査用シートにおける前記位置決め用マークの部分と前記位置決め用マーク以外の部分は、一方が無色透明であり、他方が着色透明である請求項１ないし１０のいずれかに記載の度数検査用シート。
【請求項１２】
前記位置決め用マークは、パット印刷により形成されている請求項１ないし１１のいずれかに記載の度数検査用シート。
【請求項１３】
前記遠用測定用部として遠用度数測定用の貫通孔、前記プリズム測定用部としてプリズム測定用の貫通孔がそれぞれ形成されている請求項１ないし１２のいずれかに記載の度数検査用シート。
【請求項１４】
前記遠用度数測定用の貫通孔とプリズム測定用の貫通孔とが互いに連結していて１つの孔として形成されている請求項１３に記載の度数検査用シート。
【請求項１５】
厚さが０．１〜１．０ｍｍである請求項１ないし１４のいずれかに記載の度数検査用シート。
【請求項１６】
前記外面累進屈折力レンズの湾曲面に対応して湾曲している請求項１ないし１５に記載の度数検査用シート。
【発明の詳細な説明】
【技術分野】
【０００１】
本発明は、度数検査用シートに関するものである。
【背景技術】
【０００２】
近年、例えば、読書等の際に近いところを見るための近用部と、遠方を見るための遠用部とを有し、これらの間の屈折力を累進的に変化させた遠近両用レンズ等の外面累進屈折力レンズが普及している。
【０００３】
このようなレンズは、レンズ設計上、複雑な構造となっているため、組み合わされた遠用部の度数と近用部の加入度が適合していることや、レンズ生地の製作の良否の他に、装用者の遠用視線が眼鏡レンズの遠用部の中心を通り、近用視線が近用部の中心を通るようにレンズ生地を正しく眼鏡枠にはめ込むことなどが眼鏡製作の重要な条件となる。この条件が満たされてない場合には、装用者の視力を矯正および補正ができないばかりでなく、レンズのプリズム効果により視覚に害を及ぼすことになる。
【０００４】
したがって、前述したような外面累進屈折力レンズを加工する場合には、高度な加工精度が要求される。
【０００５】
外面累進屈折力レンズを加工する工程において、レンズを研磨した後レンズメータによって遠用部および近用部の度数検査を行う。その度数検査は、遠用部の度数や、遠用部と近用部との間の累進部のプリズム量を測定することにより、レンズが設計値どおりに研削および研磨加工されているか否かを確認するものである。
【０００６】
従来、その測定の対象となる遠用部や累進部の位置は、外面累進屈折力レンズに予め刻印された印などに基づいて測定者が勘でおおよそ予測することによって、割り出されていた。そのため、測定部位を正確に決定することが難しく、また、測定者ごとに測定部位のばらつきが生じてしまう。その結果、正確な測定結果を得ることが難しかった。
【０００７】
また、研磨後のレンズの外径から中心位置を割り出し、測定の対象となる部位を特定する方法も考えられる。しかし、この場合、レンズの外径が異なると、測定の対象となる部位にズレが生じてしまう。また、加工済みのレンズの外径は注文に応じて様々な大きさをとるので、例えば、治具を用いて測定の対象となる部位を決定するとなれば大量の治具を用意しなくてはならなくなる。
【発明の開示】
【発明が解決しようとする課題】
【０００８】
本発明の目的は、測定者またはレンズごとの測定部位のばらつきを抑えて、外面累進屈折力レンズの度数などを的確に測定することを可能とする度数検査用シートを提供することにある。
【課題を解決するための手段】
【０００９】
このような目的は、下記（１）〜（１６）の本発明により達成される。
（１）  位置決めのためのマークの施された外面累進屈折力レンズの度数を検査するためにこれに重ねて用いる度数検査用シートであって、
前記マークに対応する部位に、位置決めのための位置決め用マーク、
前記外面累進屈折力レンズの遠用測定部位に対応する部位に、前記遠用測定部位を特定するための遠用測定用部、
前記外面累進屈折力レンズのプリズム測定部位に対応する部位に、前記プリズム測定部位を特定するためのプリズム測定用部がそれぞれ設けられていることを特徴とする度数検査用シート。
【００１０】
これにより、外面累進屈折力レンズの位置決めのためのマークと、度数検査用シートの位置決め用マークとを一致させて、度数検査用シートを外面累進屈折力レンズに重ねるだけで、遠用測定用部の位置に基づき遠用測定部位、プリズム測定用部の位置に基づきプリズム測定部位をそれぞれ簡単に割り出すことができる。その結果、測定者またはレンズごとの測定部位のばらつきを抑えて、外面累進屈折力レンズの度数などを的確に測定することが可能となる。
【００１１】
（２）  再剥離性を有するシートで構成されている上記（１）に記載の度数検査用シート。
【００１２】
これにより、外面累進屈折力レンズ上に度数検査用シートを重ねた際に、これらが貼り付けられて、これらの間でのずれが防止されるので、測定誤差が小さくなる。また、測定終了後には、度数検査用シートを外面累進屈折力レンズから容易に剥がすことができ、度数検査用シートを繰り返し使用することが可能となる。
【００１３】
（３）  前記シートは、実質的に透明である上記（２）に記載の度数検査用シート。
これにより、遠用測定用部やプリズム測定用部にインクなどで印を付すだけで、度数検査用シートが貼り付けられた外面累進屈折力レンズの遠用測定部位およびプリズム測定部位を容易に割り出すことができる。
【００１４】
（４）  前記シートの一方の面に、保護層が設けられている上記（２）または（３）に記載の度数検査用シート。
これにより、樹脂シートの強度不足や破損を防止することができる。
【００１５】
（５）  前記シートは、少なくとも１種のジアリルフタレート成分と、ペンタエリスリトールテトラキス（３−メルカプトプロピオネート）とを主として含む重合性組成物を硬化させてなる樹脂シートである上記（２）ないし（４）のいずれかに記載の度数検査用シート。
【００１６】
これにより、外面累進屈折力レンズ上に度数検査用シートを重ねた際に、これらが貼り付けられて、これらの間でのずれが防止されるので、測定誤差が小さくなる。また、測定終了後には、度数検査用シートを外面累進屈折力レンズから容易に剥がすことができ、度数検査用シートを繰り返し使用することが可能となる。
【００１７】
（６）  前記重合性組成物における、ジアリルフタレート成分とペンタエリスリトールテトラキス（３−メルカプトプロピオネート）の当量比は、２：１〜１：３である上記（５）に記載の度数検査用シート。
【００１８】
これにより、重合反応が円滑になされ、樹脂シートをより均一な硬化物樹脂とすることができる。
【００１９】
（７）  前記重合性組成物は、光重合開始剤を含む上記（５）または（６）に記載の度数検査用シート。
【００２０】
これにより、光または紫外線によって重合反応を引き起こさせ、硬化に十分な重合反応を生じさせることができる。
【００２１】
（８）  前記重合性組成物中における前記光重合開始剤の含有量は、０．００５〜１０重量％である上記（７）に記載の度数検査用シート。
【００２２】
これにより、光または紫外線によって重合反応をより確実に引き起こさせ、硬化に十分な重合反応をより確実に生じさせることができる。
【００２３】
（９）  前記光重合開始剤は、紫外線硬化剤である上記（７）または（８）に記載の度数検査用シート。
【００２４】
これにより、好適に重合反応を引き起こさせ、硬化に十分な重合反応を生じさせることができる。
【００２５】
（１０）  透明でかつ着色されている上記（１）ないし（９）のいずれかに記載の度数検査用シート。
【００２６】
これにより、外面累進屈折力レンズの遠用測定部位およびプリズム測定部位の割り出しを阻害することなく、度数検査用シートと外面累進屈折力レンズとの境界面の識別が容易で、度数検査用シートの取り扱い性を特に優れたものとすることができる。
【００２７】
（１１）  度数検査用シートにおける前記位置決め用マークの部分と前記位置決め用マーク以外の部分は、一方が無色透明であり、他方が着色透明である上記（１）ないし（１０）のいずれかに記載の度数検査用シート。
【００２８】
これにより、外面累進屈折力レンズのマークが度数検査用シートの位置決め用マークによって隠れることがないので、外面累進屈折力レンズの遠用測定部位およびプリズム測定部位の割り出しをより正確に行うことが可能となる。
【００２９】
（１２）  前記位置決め用マークは、パット印刷により形成されている上記（１）ないし（１１）のいずれかに記載の度数検査用シート。
【００３０】
これにより、比較的軟らかい樹脂シートであっても位置決めのためのマークを鮮明に形成することができる。
【００３１】
（１３）  前記遠用測定用部として遠用度数測定用の貫通孔、前記プリズム測定用部としてプリズム測定用の貫通孔がそれぞれ形成されている上記（１）ないし（１２）のいずれかに記載の度数検査用シート。
【００３２】
これにより、外面累進屈折力レンズに度数検査用シートを貼り付けた状態で、外面累進屈折力レンズの度数測定をレンズメータで行うことが可能になる。
【００３３】
（１４）  前記遠用度数測定用の貫通孔とプリズム測定用の貫通孔とが互いに連結していて１つの孔として形成されている上記（１３）に記載の度数検査用シート。
【００３４】
これにより、外面累進屈折力レンズの遠用測定部位の度数測定とプリズム測定部位のプリズム量測定とをレンズメータで連続して測定することが容易にできる。
【００３５】
（１５）  厚さが０．１〜１．０ｍｍである上記（１）ないし（１４）のいずれかに記載の度数検査用シート。
【００３６】
これにより、度数測定用シートは、十分な強度を有するとともに、良好なフレキシビリティ（柔軟性、曲げやすさ）を有していて、取り扱い性に優れたものとなる。
【００３７】
（１６）  前記外面累進屈折力レンズの湾曲面に対応して湾曲している上記（１）ないし（１５）に記載の度数検査用シート。
【００３８】
これにより、外面累進屈折力レンズに度数検査用シートが貼り付けられた際に、度数検査用シートの皺の発生をより確実に防止でき、その結果、正確な測定結果をより確実に得ることができる。
【発明の効果】
【００３９】
本発明によれば、測定者またはレンズごとの測定部位のばらつきを抑えて、外面累進屈折力レンズの度数などを的確に測定することを可能とする度数検査用シートを提供することができる。
【発明を実施するための最良の形態】
【００４０】
以下、本発明の度数検査用シートを添付図面に示す好適実施形態に基づいて詳細に説明する。
【００４１】
まず、本発明の度数検査用シートを説明するに先立って、本発明の度数検査用シートが貼り付けられる外面累進屈折力レンズについて説明する。図１および図２は、外面累進屈折力レンズを示す平面図である。
【００４２】
図１に示すように、外面累進屈折力レンズ１０（以下、レンズ１０ともいう）には、図１にて上部に遠くのものを見るための領域である遠用部１１と、下部に近くのものを見るための領域である近用部１２と、遠用部１１と近用部１２の間で連続的に屈折力の変化する領域である累進部１３と、これら以外の領域である側方部１４、１５とが存在する。さらに、レンズ１０には、そのほぼ中央を通り、遠用部１１、累進部１３および近用部１２を貫いて、視線の通過頻度が高く収差がよく補正されていることが期待される曲線である主注視線１６が存在する。通常、眼鏡装用者が近方を見るときには、両眼の視線は内側に寄るので、主注視線１６も遠用部１１から近用部１２にかけて内側へ（鼻側へ）偏位している。
【００４３】
また、外面累進屈折力レンズ１０には、製造後枠入れする前に、図２に示すように、マークレイアウトが形成される。このレイアウトは、左右識別マーク（ＲまたはＬ）１７、眼鏡に組み込む際の基準となるフィッティングポイントを示す十字線１８およびアライメント基準マーク１９を含んでいる。これらのレイアウトは超極細線による彫刻の印により隠しマークとして形成される。
【００４４】
次に、このような外面累進屈折力レンズに貼り付けて用いられる本発明の度数検査用シートについて説明する。
【００４５】
図３は、本発明を適用した度数検査用シートを示す平面図、図４は、図３に示す度数検査用シートを示す縦断面図である。
【００４６】
本発明の度数検査用シート１は、図３および図４に示すように、粘着性を有する２を有している。この樹脂シート２には、水平基準線３と、貼り付け時の位置決め用のアライメント基準マーク４と、外面累進屈折力レンズ１０の遠用度数測定部位およびプリズム測定部位に対応する部分にそれぞれ形成された遠用度数測定用孔（遠用測定用部）５およびプリズム測定用孔（プリズム測定用部）６とが設けられている。
【００４７】
樹脂シート２は、主として、少なくとも１種のジアリルフタレート成分と、ペンタエリスリトールテトラキス（３−メルカプトプロピオネート）とを含む重合性組成物を硬化させてなる樹脂から構成される。
【００４８】
また、前記重合性組成物のモノマーとしては、少なくとも１種のジアリルフタレート成分と、官能基含有成分としてペンタエリスリトールテトラキス（３−メルカプトプロピオネート）を２：１〜１：３の当量比で用いることが好ましい。
【００４９】
前記当量比以外の比率で両モノマーを配合すると、重合反応が完結せず、未重合部分が残留し、液状のまま残ることになる。具体的には、少なくとも１種のジアリルフタレート成分の量が前記当量比範囲よりも多くなると、重合が完結しにくくなる。一方、ペンタエリスリトールテトラキス（３−メルカプトプロピオネート）の量が前記当量比範囲よりも多くなると、重合後モノマー臭の強い重合体となる。
【００５０】
さらに、ジアリルフタレート成分と官能基含有成分とを１．１：１〜１：１．１の当量比で用いるのが、重合反応および硬化物の均一性の点でより好ましい。
【００５１】
また、前記重合性組成物には、光または紫外線による重合反応を引き起こさせる目的で光重合開始剤を添加する。
【００５２】
光重合開始剤としては、特に限定されるものではなく、各種のものを用いることができ、例えば、ベンゾイン、ベンジル、ベンゾインメチルエーテル、アセトフェノン、２−ヒドロキシ−２−メチル−１−フェニルプロパン−１−オン、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシルフェニルケトン、２，２−ジメトキシ−２−フェニルアセトフェノン、２−メチル−〔４−（メチルチオ）フェニル〕−２−モルホリノ−１−プロパン−１−オン、２−ベンジル−２−ジメチルアミノ−１−（４−モルホリノフェニル）−ブタン−１−オン、ベンゾフェノン、４，４’−ビス（ジメチルアミノ）ベンゾフェノン、４，４’−ビス（ジエチルアミノ）ベンゾフェノン、Ｎ，Ｎ−ジメチルアミノアセトフェノン、２−メチルアントラキノン、２−エチルアントラキノン、１−クロロアントラキノン、２，４−ジエチルチオキサントン、２，４−ジイソプロピルチオキサントン、２，４，６−トリクロロメチル−ｓ−トリアジン、２−（ｐ−クロロフェニル）−４，６−ビス（トリクロロメチル）−ｓ−トリアジン、２−（ｐ−トリル）−４，６−ビス（トリクロロメチル）−ｓ−トリアジン、２，４−ビス（トリクロロメチル）−４’−メトキシフェニル−ｓ−トリアジン、２−（４−メトキシ−ナフト−１−イル）−４，６−ビス（トリクロロメチル）−ｓ−トリアジン、２−ｐ−メトキシスチリル−４，６−ビス（トリクロロメチル）−ｓ−トリアジン、２−（２’，４’−ジメトキシスチリル）−４，６−ビス（トリクロロメチル）−ｓ−トリアジン、２，２’−ビス（ｏ−クロロフェニル）−４，４’，５，５’−テトラフェニルビスイミダゾリル、２，２’−ビス（ｏ−クロロフェニル）−４，４’，５，５’−テトラ−（ｐ−メトキシフェニル）ビスイミダゾリル、２，４，６−トリメチルベンゾイルジフェニルホスフィンオキサイド、ビスアシルホスフィンオキサイド、トリフェニルホスフィン、トリフェニルホスファイト、トリラウリル−トリチオホスファイト、ビス（２，６−ジメトキシベンゾイル）−２，４，４−トリメチルペンチルホスフィンオキサイド、（η5 〜２，４−シクロペンタジエン−１−イル）〔（１，２，３，４，５，６−η）−（１−メチルエチル）ベンゼン〕−アイアン（１＋）−ヘキサフルオロホスフェイト（１−）などが挙げられ、これらを単独でまたは２種類以上を組み合わせて用いることができる。
【００５３】
これらの中でも、特に、２−ヒドロキシ−２−メチル−１−フェニルプロパン−１−オンおよびビスアシルホスフィンオキサイドを組み合わせて用いるのが好ましい。さらに、このような光重合開始剤をＮ，Ｎ−ジメチルアミノ安息香酸エチルエステル、Ｎ，Ｎ−ジメチルアミノ安息香酸イソアミルエステル、トリエタノールアミン、２−メルカプトベンゾチアゾール、２−メルカプトベンゾオキサゾール、２−メルカプトベンゾイミダゾール、２−メルカプト−５−メチルチオ−１，３，４−チアゾールなどの公知の光増感剤の１種または２種類以上と併用することもできる。
【００５４】
光重合開始剤の添加量は、重合性組成物中に０．００５〜１０重量％の量で含まれるような量とするのが好ましい。光重合開始剤の添加量が前記下限値未満であると、硬化に十分な重合反応が起こらず、外面累進屈折力レンズ１０の構成材料などによっては、粘着性が不十分となる。一方、光重合開始剤の添加量が前記上限値を超えると、光重合開始剤を添加した後、反応条件などによっては、急激に反応が起き、溶液としての安定性が損なわれてしまう。
【００５５】
樹脂シート２は、上述の各成分を暗所で配合し重合性組成物を調整し、得られた組成物に光を照射し、重合、硬化反応を行わせて光硬化物とすることによって得られる。通常は、得られた重合性組成物をシート状に成形した後、光照射が行われる。
【００５６】
重合性組成物を成形し光硬化物を得る方法は、特に限定されず、例えば、重合組成物の溶液を基材上に所定の厚みに塗布した後これに光照射する方法、重合組成物の溶液を所定の型内に流し込んだ後これに光照射する方法等が挙げられる。
【００５７】
照射する光としては、通常紫外線が使用されるが、電子線を用いることもできる。光照射の条件については、特に限定されず、従来公知の方法を採用することができる。
【００５８】
このような樹脂シート２は、高い透明性を有し、また、優れた可撓性および粘着力を有し、ガラスやプラスチックからなるレンズに直接貼り付けることができ、ずれることなく密着することができる。また、樹脂シート２が再剥離性を有しているので、簡単に手で剥離することができ、その際レンズ面に汚れや傷を付けることはない。さらに、粘着力が剥離によって衰えることがないため、再び別のレンズに貼り付けて使用することができる。もし、汚れなどが付着して粘着力が低下しても、水洗して汚れを落とすことにより粘着力を再生させて、繰り返し使用することができる。
【００５９】
樹脂シート２の厚さは、特に限定されるものではないが、０．１〜０．９ｍｍとすることが好ましい。これにより十分な粘着力を有するとともに、良好なフレキシビリティ（柔軟性、曲げやすさ）を有し取り扱い性に優れたものとなる。
【００６０】
これに対し、厚さが前記下限値よりも薄いと、外面累進屈折力レンズ１０の構成材料などによっては、十分な粘着力を発揮することができなかったり、強度不足により破れを生じるおそれがある。一方、厚さが前記上限値よりも厚いと、シートが硬くなり、外面累進屈折力レンズ１０の曲面の曲率によっては、フレキシビリティ（柔軟性、曲げやすさ）の不足を生じるおそれがある。
【００６１】
樹脂シート２の片方の面には、水平基準線３およびアライメント基準マーク４が形成される。アライメント基準マーク４は、度数検査用シート１を前記外面累進屈折力レンズ１０に貼り付ける際の位置合わせ（アライメント）の際の基準となるもので、外面累進屈折力レンズ１０に形成されたアライメント基準マーク１９に対応する位置に形成される。
【００６２】
アライメント基準マーク４の形状や大きさとしては、特に限定されるものではなく、位置を明示するものであれば任意に設定してよい。
【００６３】
また、アライメント基準マーク４の形成方法としては、特に限定されるものではないが、例えば、パット印刷により形成されることが好ましい。
【００６４】
パット印刷用インキは画線濃度が高いため、パット印刷によれば、比較的軟らかい樹脂シート２の表面においてもインキがにじまず、アライメント基準マーク４を鮮明に形成することができる。
【００６５】
さらに、本発明の度数検査用シート１において、樹脂シート２の、前記水平基準線３およびアライメント基準マーク４が形成された面上に、保護層７を形成することが好ましい。これによりアライメント基準マーク４の傷付き、消去等を防止するとともに、シート表面の汚れを取りやすくする。
【００６６】
保護層７としては、特に限定されるものではないが、例えば、ポリエチレンテレフタレート、ポリブチレンテレフタレート、ポリエチレンナフタレート、ポリエチレンテレフタレート−イソフタレート共重合体等のポリエステル系、ポリアクリル系、ポリウレタン系、トリメチルペンテン等のポリオレフィン系、ポリアミド系、ポリカーボネート系、トリアセチルセルロース、ジアセチルセルロース、アセテートブチレートセルロース等のアセチルセルロース系、ポリエーテルサルホン、ポリスルホン、ポリエーテル、ポリエーテルケトン、ポリ（メタ）アクリロニトリル等のフィルムを用いることができる。
【００６７】
また、保護層７の厚さは、特に限定されるものではないが、例えば０．０５〜０．１ｍｍ程度とするのが好ましい。保護層の厚さが前記下限値よりも薄いと、保護層７の構成材料などによっては、上述したような保護機能が十分に得られない。一方、前記上限値よりも厚いと、保護層７の構成材料などによっては、ハンドリング（取扱い）やフレキシビリティ（柔軟性、曲げやすさ）が損なわれてしまう。
【００６８】
そして、本発明の度数検査用シート１では、前記外面累進屈折力レンズ１０の遠用度数測定部位およびプリズム測定部位に対応する部分に、遠用度数測定用孔５およびプリズム測定用孔６がそれぞれ形成されている。これにより、前記外面累進屈折力レンズ１０の遠用度数測定部位およびプリズム測定部位（幾何学中心）を簡単に割り出せるとともに、実際の度数測定においてレンズメータによる測定が可能となる。
【００６９】
遠用度数測定用孔５およびプリズム測定用孔６の形状や大きさは、特に限定されるものではなく、位置を明示するものであれば任意に設定できる。例えば、後述するレンズメータのレンズ当て付け台の光線出射部の形状や大きさに応じて設定すればよい。
【００７０】
さらに、遠用度数測定用孔５およびプリズム測定用孔６は、それぞれ独立して形成してもよいが、図３に示すようにこれらの孔が互いに連結していて１つの孔として形成されているのが好ましい。これにより、レンズメータでの度数測定において、遠用度数測定時とプリズム測定時において、レンズをレンズメータにセットしなおす必要がなくなり連続して測定を行うことができ、操作性に優れたものとなる。
【００７１】
このような度数検査用シート１の厚さは、特に限定されるものではないが、０．１〜１．０ｍｍであることが好ましい。これにより、十分な強度を有するとともに、良好なフレキシビリティ（柔軟性、曲げやすさ）を有し取り扱い性に優れたものとなる。
【００７２】
これに対し、厚さが前記下限値未満であるいと、樹脂シート２や保護層７の構成材料などによっては、十分な強度を発揮することができない場合がある。一方、厚さが前記上限値を超えると、樹脂シート２や保護層７の構成材料などによっては、シートが硬くなり十分なフレキシビリティ（柔軟性、曲げやすさ）を付与することが困難となる場合がある。
【００７３】
次に、上述したような本発明の度数検査用シート１を用いて、外面累進屈折力レンズ１０の度数を測定する方法について説明する。
【００７４】
まず、図５に示すように、本発明の度数検査用シート１を研磨加工済みの外面累進屈折力レンズ１０に貼り付ける。
【００７５】
度数検査用シート１は、ズレを生じない程度に十分な付着性（粘着性）を有しており、その付着性を利用してレンズに貼り合せる。こうすることにより、度数検査用シート１を、ガラスやプラスチックからなるレンズに直接貼り付け、ずれることなく密着させることができる。
【００７６】
このような貼り付けの際には、外面累進屈折力レンズ１０に予め形成されているアライメント基準マーク（超極細線の彫刻による隠しマーク）１９と、度数検査用シート１のアライメント基準マーク４とが一致するように、度数検査用シート１を外面累進屈折力レンズ１０上に重ねあわせるようにして貼り付ける。
【００７７】
度数検査用シート１には、遠用度数測定用孔５およびプリズム測定用孔６が形成されているので、この位置を度数測定ポイントとし、ここにレンズメータを当てて、遠用度数およびプリズム量を測定する。
【００７８】
具体的には、例えば、外面累進屈折力レンズの度数の測定は、図６および図７に示すようなレンズメータ３０のレンズ当て付け台３１に、測定する外面累進屈折力レンズ１０を載置して、その遠用度数測定ポイント（遠用度数測定用孔５）またはプリズム測定ポイント（プリズム測定用孔６）をレンズ当て付け台３１の光線出射部に位置させ、外面累進屈折力レンズ１０をレンズ押さえ３２で押さえて行う。
【００７９】
レンズ当て付け台３１からは複数本（一般的に４本）の度数測定光線が射出され、遠用度数測定ポイントまたはプリズム測定ポイントを透過後の同光線が測定部３３で受光される。度数やプリズム量は、測定部３３で受光される複数本の光線に基づきそれぞれ検出される度数の平均値として測定（表示）される。
測定終了後、度数測定用シート１は、外面累進屈折力レンズ１０から剥がされる。
【００８０】
以上説明したように、本発明の度数検査用シート１を用いることにより、外面累進屈折力レンズ１０の度数測定ポイントを容易に割り出すことができる。これにより、測定部位を確認しながら測定可能なため、測定誤差を最小限にとどめて、測定精度を向上することができる。
【００８１】
また、本発明の度数検査用シート１は、高い透明性を有し、また、優れた可撓性および粘着力を有し、ガラスやプラスチックからなるレンズに、ずれることなく密着した状態で、直接貼り付けることができる。また、度数検査用シート１をレンズ１０から手で簡単に剥離することができ、その際、レンズ面に粘着剤等の汚れや傷を付けることはない。度数検査用シートはレンズから剥離しても粘着力が衰えないため、再び別のレンズに貼り付けて使用することができる。もし、度数検査用シートに埃などの汚れなどが付着することにより粘着力が低下しても、度数検査用シートを水洗して汚れを落とすことにより粘着力が再生し、繰り返し使用することができる。
【００８２】
このように本発明の度数検査用シート１は、レンズへの着脱が容易なため、作業が迅速にできる。また、度数検査用シート１は、何度でもレンズに対し着脱可能なため、測定ごとに廃棄物とならず、環境に優しい。
【００８３】
また、度数検査用シート１は、透明でかつ着色されているのが好ましい。これにより、レンズ１０の遠用測定部位およびプリズム測定部位の割り出しを阻害することなく、度数検査用シート１とレンズ１０との境界面の識別が容易となるので、測定者などが容易に度数検査用シート１を外面累進屈折力レンズ１０から剥がすことができる。
【００８４】
また、度数検査用シート１におけるアライメント基準マーク４の部分とアライメント基準マーク４以外の部分は、一方を無色透明とし、他方を着色透明とすることができる。この場合、レンズ１０のアライメント基準マーク１９が度数検査用シート１のアライメント基準マーク４の陰となって隠れることがないので、レンズ１０の遠用測定部位およびプリズム測定部位の割り出しをより正確に行うことが可能となる。なお、本明細書において、透明とは、可視光の透過率が好ましくは９５％以上、より好ましくは９８％以上であるものをいう。
【００８５】
また、度数検査用シート１は、レンズ１０の湾曲面に対応して湾曲しているのが好ましい。これにより、レンズ１０に度数検査用シート１が貼り付けられた際に、度数検査用シート１の皺の発生をより確実に防止でき、その結果、正確な測定結果をより確実に得ることができる。
【００８６】
以上、本発明の度数検査用シートについて説明してきたが、本発明はこれらに限定されるものではない。
【００８７】
例えば、外面累進屈折力レンズの遠用度数測定部位およびプリズム測定部位に対応する部分に、度数測定基準マークとして遠用度数測定用孔およびプリズム測定用孔をそれぞれ形成したが、本発明はこれに限定されるものではなく、パット印刷等により樹脂シート上に印刷したものでも構わない。この場合、度数検査用シートが透明であると、度数検査用シート１が貼り付けられたレンズ１０の遠用測定部位およびプリズム測定部位を割り出すことが容易にできる。
【００８８】
また、上述した実施形態では、樹脂シートにアライメント基準マーク、度数測定基準マークを形成したが、本発明の度数検査用シートはこれに限定されるものではなく、これらの基準マークに加えて、それ以外のマークが形成されていても構わない。
【実施例】
【００８９】
次に、本発明の具体的実施例について説明する。
＜度数検査用シートの作製＞
（実施例１）
ジアリルフタレート５０．２重量部と、ペンタエリスリトールテトラキス（３−メルカプトプロピオネート）４９．８重量部と、光重合開始剤（１−ヒドロキシシクロヘキシルフェニルケトン）０．１重量部とを混合した重合性組成物を押し出し機でシート状に加工した後、紫外線照射して硬化させ、厚さ０．５ｍｍの透明樹脂シートを得た。
【００９０】
得られた透明樹脂シートを直径７０ｍｍに切断し、その片面にパット印刷によりアライメント基準マークを印刷した。
【００９１】
また、透明樹脂シートに遠用度数測定用孔およびプリズム測定用孔をそれぞれ形成した。
【００９２】
さらに、透明樹脂シートのパット印刷を施した側の面に、保護層としてマスキングテープ（商品名ＲＤ−０３ＢＭ、ビックテクノス社製）を積層して度数検査用シートとした。
【００９３】
（実施例２）
ジアリルフタレートに代えて、ジアリルイソフタレートを用いた以外は、実施例１と同様にして度数検査用シートを得た。
【００９４】
＜評価＞
以上のようにして作製された実施例１、２の度数検査用シートについて、プラスチックレンズに対する接着性を引き剥がし粘着力試験により評価した。
【００９５】
引き剥がし粘着力試験は、度数検査用シートを幅５０ｍｍ、長さ２００ｍｍに切断して試験フィルムとし、ＪｌＳ−Ｚ−０２３７に準じて該試験フィルムに対する１８０度引き剥がし粘着力（Ｎ／ｃｍ）を測定した。
【００９６】
実施例１、２の度数検査用シートでは、引き剥がし粘着力試験において、十分な接着性を有し、かつ簡単に剥がせる程度の粘着力を有していることがわかった。特に、実施例１の度数検査用シートは、十分な接着性を有しつつも、実施例２の度数検査用シートに比し、簡単にレンズから剥がすことができた。
【００９７】
さらに、実施例１、２の度数検査用シートを外面累進屈折力レンズに貼り付けて、遠用度数およびプリズム量を測定したところ、レンズとシートの位置ずれがなく、良好かつ正確に測定を行うことができた。
【図面の簡単な説明】
【００９８】
【図１】本発明の度数検査用シートが貼り付けられる外面累進屈折力レンズを示す平面図である。
【図２】本発明の度数検査用シートが貼り付けられる外面累進屈折力レンズを示す平面図である。
【図３】本発明の度数検査用シートを示す平面図である。
【図４】図３に示す度数検査用シートの断面図である。
【図５】本発明の度数検査用シートを外面累進屈折力レンズに貼り付ける様子を示す斜視図である。
【図６】レンズメータの構成を示す全体図である。
【図７】図６に示すレンズメータのレンズ当て付け台に外面累進屈折力レンズが当て付けられた状態を示す斜視図である。
【符号の説明】
【００９９】
１              度数検査用シート
２              樹脂シート
３              水平基準線
４              アライメント基準マーク
５              遠用度数測定用孔
６              プリズム測定用孔
７              保護層
１０            外面累進屈折力レンズ
１１            遠用部
１２            近用部
１３            累進部
１４，１５      側方部
１６            主注視線
１７            左右識別マーク
１８            十字線
１９            アライメント基準マーク
３０            レンズメータ
３１            レンズ当て付け台
３２            レンズ押さえ
３３            測定部
【図１】
2005308420.tif 000003
【図２】
2005308420.tif 000004
【図３】
2005308420.tif 000005
【図４】
2005308420.tif 000006
【図５】
2005308420.tif 000007
【図６】
2005308420.tif 000008
【図７】
2005308420.tif 000009